ПОЛИМЕРНЫЕ ПЛЕНКИ, СОДЕРЖАЩИЕ СТАБИЛИЗИРОВАННЫЕ АГЕНТЫ, ПОГЛОЩАЮЩИЕ ИНФРАКРАСНОЕ ИЗЛУЧЕНИЕ

1. Полимерная пленка, содержащая: гексаборид лантана и эпоксидный агент.
2. Полимерная пленка по п.1, в которой указанный эпоксидный агент выбирают из группы, состоящей из алифатических моно - и диэпоксидов.
3. Полимерная пленка по п.1, в которой указанный эпоксидный агент выбирают из группы, состоящей из диэпоксидов поли(оксипропилен)гликоля, 2-этилгексил глицидилового эфира и диэпоксидных продуктов эпихлоргидрина и полипропилен гликоля.
4. Полимерная пленка по п.1, в которой указанный эпоксидный агент присутствует в количестве от 0.05 до 10.0 вес.%.
5. Полимерная пленка по п.1, в которой указанный эпоксидный агент присутствует в количестве от 0.5 до 4.0 вес.%.
6. Полимерная пленка по п.1, в которой указанный гексаборид лантана присутствует в количестве от 0.01 до 0.2 вес.%.
7. Полимерная пленка по п.1, в которой указанный гексаборид лантана присутствует в количестве от 0.01 до 0.15 вес.%.
8. Полимерная пленка по п.1, в которой указанный эпоксидный агент и указанный гексаборид лантана расположены в твердом покрытии или в связующем слое.
9. Полимерная пленка по п.8, в которой количество указанного эпоксидного агента составляет от 0.3 до 2.5 вес.% указанного твердого покрытия или связующего слоя и количество гексаборида лантана составляет от 0.5 до 2.0 вес.% указанного твердого покрытия или связующего слоя.
10. Полимерная пленка по п.9, в которой указанное твердое покрытие или связующий слой дополнительно содержат от 50 до 60 вес.% окиси сурьмы и олова, и в которой указанный весовой процент гексаборида лантана составляет 1.08-3.53% суммарного значения весовых процентов гексаборида лантана и окиси сурьмы и олова.
11. Полимерная пленка по по.1, в которой указанная полимерная пленка содержит поли(этилентерефталат).
12. Полимерная пленка по п.11, в которой указанный эпоксидный агент выбирают из группы, состоящей из алифатических моно- и диэпоксидов.
13. Полимерная пленка по п.11, в которой указанный эпоксидный агент выбирают из группы, состоящей из диэпоксидов поли(оксипропилен)гликоля, 2-этилгексил глицидилового эфира и диэпоксидных продуктов эпихлоргидрина и полипропилен гликоля.
14. Полимерная пленка по п.11, в которой указанный эпоксидный агент присутствует в количестве от 0.05 до 10.0 вес.%.
15. Полимерная пленка по п.11, в которой указанный эпоксидный агент присутствует в количестве от 0.5 до 4.0 вес.%.
16. Полимерная пленка по п.11, в которой указанный гексаборид лантана присутствует в количестве от 0.01 до 0.2 вес.%.
17. Полимерная пленка по п.11, в которой указанный гексаборид лантана присутствует в количестве от 0.01 до 0.15 вес.%.
18. Полимерная пленка по п.11, в которой указанный эпоксидный агент и указанный гексаборид лантана расположены в твердом покрытии или в связующем слое.
19. Полимерная пленка по п.18, в которой количество указанного эпоксидного агента составляет от 0.3 до 2.5 вес.% от указанного твердого покрытия или связующего слоя и количество указанного гексаборида лантана составляет от 0.5 до 2.0 вес.% от указанного твердого покрытия или связующего слоя.
20. Полимерная пленка по п.19, в которой указанное твердое покрытие или связующий слой содержат дополнительно от 50 до 60 вес.% окиси сурьмы и олова, и в которой указанное количество весовых процентов гексаборида лантана составляет 1,08-3.53% суммарного весового процента гексаборида лантана и окиси сурьмы и олова.
21. Дисплей, содержащий полимерную пленку, где указанная полимерная пленка содержит гексаборид лантана и эпоксидный агент.
22. Остекление, содержащее полимерную пленку, где указанная полимерная пленка содержит гексаборид лантана и эпоксидный агент.